ПЕРЧАТКА С ОБЛЕГЧАЮЩИМ ОБНАРУЖЕНИЕ ПОВРЕЖДЕНИЯ ВЫСОКИМ КОНТРАСТОМ МЕЖДУ ЦВЕТОМ ЕЕ ВНУТРЕННЕЙ СТОРОНЫ И ЦВЕТОМ ЕЕ НАРУЖНОЙ СТОРОНЫ

1. Многослойное эластомерное изделие, содержащее:
первый слой, который содержит первый эластомерный материал, компаундированный с первым цветовым пигментом, и
второй слой, который содержит второй эластомерный материал, компаундированный со вторым цветовым пигментом, при этом между первым слоем и вторым слоем создан уровень контраста, достаточный для обнаружения повреждения в первом слое.
2. Эластомерное изделие по п. 1, в котором каждый из первого и второго эластомерных материалов содержит полиуретан, нитриловый каучук, бутадиенстирольный каучук, изобутиленоизопреновый каучук, полихлоропрен, полиизопрен или натуральный каучук, или их комбинацию.
3. Эластомерное изделие по п. 2, в котором каждый из первого и второго эластомерных материалов содержит нитриловый каучук.
4. Эластомерное изделие по п. 2, в котором нитриловый каучук компаундирован со щелочным агентом, оксидом металла, сшивающим агентом на основе серы и ускорителем вулканизации.
5. Эластомерное изделие по п. 2, в котором первый эластомерный материал содержит полиуретан, а второй эластомерный материал содержит нитриловый каучук.
6. Эластомерное изделие по п. 1, которое является перчаткой, при этом первый слой образует слой перчатки с ее наружной стороны, а второй слой образует слой с ее внутренней стороны.
7. Эластомерное изделие по п. 6, которое является перчаткой, имеющей манжету, сформированную из второго слоя.
8. Эластомерное изделие по п. 6, в котором перчатка имеет ладонную область с толщиной в интервале от около 0,01 мм до около 6 мм.
9. Эластомерное изделие по п. 1, в котором первый слой является более темным, чем второй слой, при этом цветовая разность ΔЕ* между первым и вторым слоями, определенная согласно стандарту CIE 1976 Международной комиссии по освещению, превышает 2,5.
10. Эластомерное изделие по п. 1, в котором второй слой характеризуется уровнем насыщенности цвета, превышающим 25%.
11. Эластомерное изделие по п. 1, в котором второй слой характеризуется значением цвета, превышающим 25%.
12. Эластомерное изделие по п. 1, в котором содержание первого цветового пигмента в первом слое составляет от около 0,25 части до около 5 частей на 100 частей сухого первого эластомерного материала.
13. Эластомерное изделие по п. 1, в котором содержание второго цветового пигмента во втором слое составляет от около 0,5 части до около 15 частей на 100 частей сухого второго эластомерного материала.
14. Эластомерное изделие по п. 13, в котором второй слой дополнительно содержит диоксид титана, содержание которого во втором слое составляет от около 0,25 части до около 30 частей на 100 частей сухого второго эластомерного материала.
15. Эластомерное изделие по п. 14, в котором отношение содержания диоксида титана к содержанию второго цветового пигмента составляет от около 0,25 до около 3.
16. Эластомерное изделие по п. 1, в котором с использованием маски на первом слое сформирован рисунок, паттерн, логотип, узор или текст, при этом в месте нанесения маски виден второй слой.
17. Эластомерное изделие по п. 1, в котором повреждение в первом слое делает видимым второй цветовой пигмент второго слоя, что облегчает обнаружение повреждения.
18. Эластомерное изделие по п. 1, в котором эластомерное изделие пригодно для использования в вывернутом состоянии.
19. Способ изготовления многослойного эластомерного изделия, включающий следующие операции:
a) производят окунание формы в первый раствор, содержащий первый свободный от порошка коагулянт, содержащий первую соль металла, содержание которой в первом растворе составляет от около 6 масс. % до около 14 масс. %;
b) производят окунание формы в первую эластомерную композицию, содержащую первый эластомерный материал, чтобы сформировать первый слой;
c) производят окунание формы во второй раствор, содержащий второй свободный от порошка коагулянт, содержащий вторую соль металла, содержание которой во втором растворе составляет от около 3 масс. % до около 22 масс. %;
d) производят окунание формы во вторую эластомерную композицию, содержащую второй эластомерный материал, чтобы сформировать второй слой, и
e) производят вулканизацию первой и второй эластомерных композиций, чтобы сформировать многослойное эластомерное изделие, в котором между первым слоем и вторым слоем создан уровень контраста, достаточный для обнаружения повреждения в первом слое.
20. Способ изготовления многослойного эластомерного изделия, включающий следующие операции:
a) производят окунание формы в раствор, содержащий свободный от порошка коагулянт, содержащий соль металла, содержание которой в растворе составляет от около 3 масс. % до около 22 масс. %;
b) производят окунание формы в первую эластомерную композицию, содержащую первый эластомерный материал, чтобы сформировать первый слой;
c) производят окунание формы во вторую эластомерную композицию, содержащую второй эластомерный материал, чтобы сформировать второй слой, и
d) производят вулканизацию первой и второй эластомерных композиций, чтобы сформировать многослойное эластомерное изделие, в котором между первым слоем и вторым слоем создан уровень контраста, достаточный для обнаружения повреждения в первом слое.